(57)【要約】【課題】  透明性及び耐ソルベントクラック性に優れる環状オレフィン系重合体組成物、及びこの組成物を含有する成形材料を提供する。【解決手段】  重量平均分子量（Ｍｗ）が１，０００〜１，０００，０００であり、融点を有する結晶性環状オレフィン系重合体（Ａ）と、重量平均分子量（Ｍｗ）が１０，０００〜１，０００，０００であり、融点を有しない非晶性環状オレフィン系重合体（Ｂ）とを含有する重合体組成物であって、前記結晶性環状オレフィン系重合体（Ａ）の全重合体組成物に対する割合が、１〜９９重量％である環状オレフィン系重合体組成物、及びこの組成物を樹脂成分として含有する成形材料。【選択図】  なし【特許請求の範囲】
【請求項１】
重量平均分子量（Ｍｗ）が１，０００〜１，０００，０００であり、融点を有する結晶性環状オレフィン系重合体（Ａ）と、重量平均分子量（Ｍｗ）が１０，０００〜１，０００，０００であり、融点を有しない非晶性環状オレフィン系重合体（Ｂ）とを含有する重合体組成物であって、前記結晶性環状オレフィン系重合体（Ａ）の全重合体組成物に対する割合が、１〜９９重量％である環状オレフィン系重合体組成物。
【請求項２】
結晶性環状オレフィン系重合体（Ａ）が、ノルボルネンまたはジシクロペンタジエンの開環重合体水素化物である、請求項１に記載の環状オレフィン系重合体組成物。
【請求項３】
請求項１または２に記載の環状オレフィン系重合体組成物を樹脂成分として含有する成形材料。
【発明の詳細な説明】
【技術分野】
【０００１】
本発明は、結晶性環状オレフィン系重合体と非晶性環状オレフィン系重合体とを含有する重合体組成物に関し、より詳しくは、透明性及び耐ソルベントクラック性に優れた環状オレフィン系重合体組成物、及び該組成物からなる成形材料に関する。
【背景技術】
【０００２】
ノルボルネン系開環重合体水素化物やノルボルネン系付加共重合体などの環状オレフィン系重合体は、非晶性で透明性や光学特性に優れる上、耐熱性、低吸水性にも優れるため、光学レンズや光学フィルムなどの光学材料；シリンジ、バイアルなどの医療用途；食器などの容器用途；電子絶縁部材などの電子・電気部品用途；などに広く使用されている。
【０００３】
しかしながら、これらの非晶性環状オレフィン系重合体は、主鎖構造が炭化水素からなるため、油脂などの有機溶剤に対する限界応力が低く、成形品に油脂などが付着するとクラックが発生するなどの問題があり、使用範囲が限定されていた。
【０００４】
その対策として、結晶性ポリオレフィン（ポリエチレン、ポリプロピレン）などを添加する方法が提案されている（特許文献１、２）が、非晶性環状オレフィン系重合体との相溶性が悪く、透明性が低下するという問題がある。
したがって、透明性や低吸水性、耐熱性を維持したまま、耐ソルベントクラック性を持つ環状オレフィン系重合体の開発が強く望まれていた。
【特許文献１】特開平５−５１５１２号公報
【特許文献２】特開平５−７０６４１号公報
【発明の開示】
【発明が解決しようとする課題】
【０００５】
本発明は、このような従来技術の実情に鑑みてなされたものであり、透明性及び耐ソルベントクラック性に優れる環状オレフィン系重合体組成物、及び該組成物からなる成形材料を提供することを課題とする。
【課題を解決するための手段】
【０００６】
本発明者らは、前記課題を解決するために鋭意研究を行った結果、特定の結晶性環状オレフィン系重合体と非晶性環状オレフィン系重合体とを混合すると、結晶性環状オレフィン系重合体が非晶性環状オレフィン系重合体中に相溶または分散することにより、高い透明性を維持しつつ、油脂などに対する限界応力が大幅に増大して、高い耐ソルベントクラック性を有する重合体組成物を得ることができることを見出し、本発明を完成するに至った。
【０００７】
かくして本発明の第１によれば、重量平均分子量（Ｍｗ）が１，０００〜１，０００，０００であり、融点を有する結晶性環状オレフィン系重合体（Ａ）と、重量平均分子量（Ｍｗ）が１０，０００〜１，０００，０００であり、融点を有しない非晶性環状オレフィン系重合体（Ｂ）を含有する重合体組成物であって、前記結晶性環状オレフィン系重合体（Ａ）の全重合体組成物に対する割合が、１〜９９重量％である環状オレフィン系重合体組成物が提供される。
本発明の組成物においては、前記結晶性環状オレフィン系重合体（Ａ）が、ノルボルネンまたはジシクロペンタジエンの開環重合体水素化物であるのが好ましい。
本発明の第２によれば、本発明の環状オレフィン系重合体組成物を樹脂成分として含有する成形材料が提供される。
【発明の効果】
【０００８】
本発明によれば、透明性及び耐ソルベントクラック性に優れた環状オレフィン系可塑性樹脂、及び成形材料が提供される。
【発明を実施するための最良の形態】
【０００９】
以下、本発明を詳細に説明する。
本発明の環状オレフィン系重合体組成物は、重量平均分子量（Ｍｗ）が１，０００〜１，０００，０００であり、融点を有する結晶性環状オレフィン系重合体（Ａ）と、重量平均分子量（Ｍｗ）が１０，０００〜１，０００，０００であり、融点を有しない非晶性環状オレフィン系重合体（Ｂ）とを含有する重合体組成物であって、前記結晶性環状オレフィン系重合体（Ａ）の全重合体組成物に対する割合が、１〜９９重量％であることを特徴とする。
【００１０】
（１）結晶性環状オレフィン系重合体（Ａ）
本発明に用いる結晶性環状オレフィン系重合体（Ａ）は、環状オレフィンを重合（場合によっては、さらに水素化）して得られる重合体のうち、示差走査熱量計（ＤＳＣ）で融点を観測することができ、重量平均分子量（Ｍｗ）が１，０００〜１，０００，０００である結晶性を有する環状オレフィン系重合体であれば、特に制約はない。
【００１１】
具体的には、ノルボルネン開環重合体水素化物やジシクロペンタジエンのシンジオタクチック開環重合体水素化物や、イソタクチック開環重合体水素化物、テトラシクロドデセンのシンジオタクチック開環重合体水素化物やイソタクチック開環重合体水素化物などのノルボルネン系単量体の結晶性開環重合体水素化物（Ａ−１）、あるいは、ノルボルネン−エチレン交互付加共重合体などの結晶性ノルボルネン系単量体／α−オレフィン付加共重合体（Ａ−２）、さらに、シクロペンテンやノルボルネンの立体規則付加重合体などの結晶性環状オレフィン付加重合体（Ａ−３）などを挙げることができる。
本発明の環状オレフィン系重合体組成物においては、結晶性環状オレフィン系重合体（Ａ）として、上記した重合体を一種単独で、あるいは二種以上を組み合わせて用いることができる。
【００１２】
これらの中でも、結晶性環状オレフィン系重合体（Ａ）としては、結晶化度が高く、耐ソルベントクラック性の効果が高いことから、結晶性ノルボルネン系開環重合体水素化物（Ａ−１）が好ましく、ノルボルネン開環重合体水素化物とジシクロペンタジエン開環重合体水素化物が特に好ましい。
【００１３】
結晶性環状オレフィン系重合体（Ａ）は、ノルボルネン開環重合体水素化物以外は規則性の高い構造を有する重合体であるため、立体規則性を発現する重合触媒を用いて重合することにより製造することができる。立体規則性を発現する重合触媒としては、例えば、ＷＯ２００１／１４４４６号パンフレットや特開２００５−８９７４４号公報に記載されているＷ、Ｍｏ触媒を挙げることができる。
【００１４】
ノルボルネン開環重合体水素化物（Ａ−１に含まれる。）は立体規則性が低くても結晶性を有するので、一般に知られているメタセシス開環重合触媒、例えば、“Ｏｌｅｆｉｎ  Ｍｅｔａｔｈｅｓｉｓ  ａｎｄ  Ｍｅｔａｔｈｅｓｉｓ  Ｐｏｌｙｍｅｒｉｚａｔｉｏｎ”（ＡＣＡＤＥＭＩＣ  ＰＲＥＳＳ，１９９７年）に記載されている重合触媒などで重合後、水素化することにより得られる。例えば、結晶性を有するノルボルネン系単量体の開環重合体水素化物（Ａ−１）を合成する重合触媒として、ＷＯ２００１／１４４４６号パンフレットに記載のＷ系触媒やＭｏ系触媒を用いることができる。
【００１５】
結晶性を有するノルボルネン系単量体／α−オレフィン付加共重合体（Ａ−２）を合成する重合触媒としては、例えば、ＷＯ１９９６／４０８０６号パンフレットに記載のメタロセン系触媒を用いることができる。
【００１６】
なお、ノルボルネン系単量体／α−オレフィン付加共重合体において、ノルボルネン系単量体の共重合組成比が低いと、ポリオレフィン連鎖による結晶性が発現されるが、本発明にはポリオレフィンに由来する結晶性重合体は含まれない。したがって、本発明の結晶性を有するノルボルネン系単量体／α−オレフィン付加共重合体は、ノルボルネン系単量体の共重合組成比が３０モル％以上で、ポリオレフィンの融点よりも高い融点を有する結晶性重合体である。
【００１７】
結晶性を有する環状オレフィン付加重合体（Ａ−３）を合成する重合触媒としては、例えば、特表２０００−５１５１９５号公報に記載されたＮｉ，Ｐｄ触媒などを挙げることができる。
【００１８】
結晶性環状オレフィン系重合体（Ａ）の融点（Ｔｍ）は、５０〜４５０℃が好ましく、８０〜４００℃がより好ましく、１００〜３５０℃が特に好ましい。融点が低すぎると耐熱性に問題があり、高すぎると熱可塑性樹脂として溶融成形するのが困難となる。
【００１９】
結晶性環状オレフィン系重合体（Ａ）の重量平均分子量（Ｍｗ）は、１，０００〜１，０００，０００、好ましくは２，０００〜８００，０００、より好ましくは５，０００〜５００，０００である。分子量が小さすぎると、耐ソルベントクラック性の効果が低くなり、分子量が大きすぎると、溶融粘度が高くて溶融成形が困難となる。
【００２０】
（２）非晶性環状オレフィン系重合体（Ｂ）
本発明に用いる非晶性環状オレフィン系重合体（Ｂ）は、環状オレフィンを重合して得られる重合体のうち、示差走査熱量計（ＤＳＣ）で融点が観測できず、ガラス転移温度（Ｔｇ）のみが観測でき、重量平均分子量（Ｍｗ）が１０，０００〜１，０００，０００である結晶性のない環状オレフィン系重合体であれば、特に制約はない。
【００２１】
具体的には、ノルボルネン系単量体の非晶性開環重合体水素化物（Ｂ−１）、非晶性ノルボルネン系単量体／α−オレフィン付加共重合体（Ｂ−２）、非晶性環状オレフィン付加重合体（Ｂ−３）などを挙げることができる。
本発明の環状オレフィン系重合体組成物においては、非晶性環状オレフィン系重合体（Ｂ）として、上記した重合体を一種単独で、あるいは二種以上を組み合わせて用いることができる。
【００２２】
これらの中でも、非晶性環状オレフィン系重合体（Ｂ）としては、溶融成形性に優れることから、非晶性ノルボルネン系開環重合体水素化物（Ｂ−１）または非晶性ノルボルネン系単量体／α−オレフィン付加共重合体（Ｂ−２）が好ましい。
【００２３】
非晶性環状オレフィン系重合体（Ｂ）は、一般的に知られている重合触媒で重合することにより製造することができる。
【００２４】
ノルボルネン系単量体の非晶性開環重合体水素化物（Ｂ−１）は、例えば、特開平４−７７５２０号公報、ＷＯ００／７３３６６号公報に記載の重合触媒、水素化触媒、製造方法を用いて製造することができる。
【００２５】
非晶性ノルボルネン系単量体／α−オレフィン付加共重合体（Ｂ−２）は、例えば、特開昭６０−１６８７０８号公報、特開平３−４５６１２号公報、特表平１１−５０８６３５号公報、特開２００４−１０７４４２号公報、特開２００４−１０７４８６号公報などに記載されている重合触媒、重合方法を用いて製造することができる。
【００２６】
非晶性環状オレフィン付加重合体（Ｂ−３）は、例えば、特開平３−２５８８１４号公報、特表平９−５０８６号公報、特開２００４−１０７４４２号公報などに記載されている重合触媒、重合方法を用いて製造することができる。
【００２７】
非晶性環状オレフィン系重合体（Ｂ）のガラス転移温度（Ｔｇ）は、４０〜４００℃が好ましく、４５〜３５０℃がより好ましく、５０〜３００℃が特に好ましい。Ｔｇが低すぎると耐熱性に問題があり、高すぎると熱可塑性樹脂として溶融成形するのが困難となる。
【００２８】
非晶性環状オレフィン系重合体（Ｂ）の重量平均分子量（Ｍｗ）は、１０，０００〜１，０００，０００、好ましくは１５，０００〜８００，０００、より好ましくは２０，０００〜５００，０００である。分子量が小さすぎると機械強度が低くなり、分子量が大きすぎると溶融粘度が高くて溶融成形が困難となる。
【００２９】
（３）環状オレフィン系重合体組成物
本発明の環状オレフィン系重合体組成物は、上述の結晶性環状オレフィン系重合体（Ａ）と、非晶性環状オレフィン系重合体（Ｂ）との混合物である。該混合物の組成比は、結晶性環状オレフィン系重合体（Ａ）の全重合体組成物に対する割合が、１〜９９重量％であり、この範囲で、目的に応じて任意の組成を選択することができる。
【００３０】
例えば、耐ソルベントクラック性をできる限り高めたい場合には、（Ａ）の含有率を高めればよく、良好な溶融成形性を維持したい場合には、（Ａ）の含有率を下げればよい。また、（Ａ）と（Ｂ）の両者の特長をバランスよく有する重合体組成物としたい場合には、（Ａ）の全重合体組成物に対する割合を、組成物全体に対して、２〜９５％重量％とするのが好ましく、５〜９０重量％とするのがより好ましく、１０〜５０重量％が特に好ましい。
【００３１】
結晶性環状オレフィン系重合体（Ａ）と非晶性環状オレフィン系重合体（Ｂ）の混合方法は、両者が均一に混合できればいかなる方法でもよい。例えば、（ｉ）顆粒状または粉末状の（Ａ）と（Ｂ）を混合した後、溶融混練する方法、(ii)（Ａ）または（Ｂ）の少なくともどちらかが溶解する溶剤中で両者を混合した後、溶剤を留去する方法、(iii)（Ａ）または（Ｂ）の少なくとも一方が溶解する溶剤中で両者を混合した後、両者の貧溶媒と混合して凝固回収する方法などが挙げられる。
【００３２】
結晶性環状オレフィン系重合体（Ａ）と非晶性環状オレフィン系重合体（Ｂ）は互いの主鎖構造が似通っているので、両者が完全に相溶するか、ミクロに分散した状態となるため、高い透明性が維持される。
【００３３】
結晶性環状オレフィン系重合体（Ａ）である（Ａ−１）、（Ａ−２）、（Ａ−３）と、非晶性環状オレフィン系重合体（Ｂ）である（Ｂ−１）、（Ｂ−２）、（Ｂ−３）とは、いずれの組み合わせでも混合することができるが、より主鎖構造が近い（Ａ−１）と（Ｂ−１）との組み合わせ、（Ａ−２）と（Ｂ−２）との組み合わせ、（Ａ−３）と（Ｂ−３）との組み合わせが、相溶性や分散性に優れるため好ましい。
【００３４】
さらに、好ましい組み合わせとしては、（Ａ）としてノルボルネン開環重合体水素化物または結晶性ジシクロペンタジエン開環重合体水素化物を用い、（Ｂ）として、無極性のノルボルネン系開環重合体水素化物を用いる場合である。ここで、無極性のノルボルネン系開環重合体水素化物とは、極性基を有さず、炭化水素基を置換基として有していても良いノルボルネン系単量体の開環重合体水素化物である。
【００３５】
無極性のノルボルネン系開環重合体水素化物としては、具体的には、５−メチル−２−ノルボルネン、５−エチル−２−ノルボルネン、５−ブチル−２−ノルボルネン、５−ヘキシル−２−ノルボルネン、５−デシル−２−ノルボルネン、５−シクロヘキシル−２−ノルボルネン、５−シクロペンチル−２−ノルボルネン、５−エチリデン−２−ノルボルネン、５−ビニル−２−ノルボルネン、５−プロペニル−２−ノルボルネン、５−シクロヘキセニル−２−ノルボルネン、５−シクロペンテニル−２−ノルボルネン、５−フェニル−２−ノルボルネン、テトラシクロ［９．２．１．０２，１０．０３，８］テトラデカ−３，５，７，１２−テトラエン（１，４−メタノ−１，４，４ａ，９ａ−テトラヒドロ−９Ｈ−フルオレンともいう）、テトラシクロ［１０．２．１．０２，１１．０４，９］ペンタデカ−６，８，１３−テトラエン（１，４−メタノ−１，４，４ａ，９，９ａ，１０−ヘキサヒドロアントラセンともいう）、ジシクロペンタジエン、メチルジシクロペンタジエン、ジヒドロジシクロペンタジエン（トリシクロ［５．２．１．０２，６］デカ−８−エン）、テトラシクロ[６．２．１．１３，６．０２，７］ドデカ−４−エン、９−メチルテトラシクロ[６．２．１．１３，６．０２，７］ドデカ−４−エン、９−エチルテトラシクロ[６．２．１．１３，６．０２，７］ドデカ−４−エン、９−シクロヘキシルテトラシクロ[６．２．１．１３，６．０２，７］ドデカ−４−エン、９−シクロペンチルテトラシクロ[６．２．１．１３，６．０２，７］ドデカ−４−エン、９−メチレンテトラシクロ[６．２．１．１３，６．０２，７］ドデカ−４−エン、９−エチリデンテトラシクロ[６．２．１．１３，６．０２，７］ドデカ−４−エン、９−ビニルテトラシクロ[６．２．１．１３，６．０２，７］ドデカ−４−エン、９−プロペニルテトラシクロ[６．２．１．１３，６．０２，７］ドデカ−４−エン、９−シクロヘキセニルテトラシクロ[６．２．１．１３，６．０２，７］ドデカ−４−エン、９−シクロペンテニルテトラシクロ[６．２．１．１３，６．０２，７］ドデカ−４−エン、９−フェニルテトラシクロ[６．２．１．１３，６．０２，７］ドデカ−４−エンなどの開環重合体水素化物を挙げることができる。
【００３６】
結晶性環状オレフィン系重合体（Ａ）と非晶性環状オレフィン系重合体（Ｂ）の重合体組成物は、（ｉ）（Ａ）と（Ｂ）が完全に相溶した非晶性の重合体組成物となる場合、（ｉｉ）（Ａ）と（Ｂ）の完全相溶物の一部が結晶化した結晶性を有する組成物となる場合、（ｉｉｉ）（Ａ）と（Ｂ）は相溶せず、分散した状態の非晶性重合体組成物となる場合、および（ｉｖ）（Ａ）と（Ｂ）は相溶せず、分散した状態で（Ａ）の一部が結晶化した結晶性を有する組成物となる場合などがある。これらの違いは、それぞれＤＳＣを測定することによって区別することができる。
【００３７】
（ｉ）の場合は、融点による融解ピークが観測されず、（Ａ）と（Ｂ）のＴｇと組成比から計算される温度付近に１つのＴｇが観測される。
（ｉｉ）の場合は、（Ａ）由来のＴｍが観測され、結晶化した（Ａ）を除いた（Ａ）と（Ｂ）のＴｇと組成比から計算される温度付近にＴｇが１つ観測される。但し、Ｔｇが融解ピークに重なって観測できない場合もある。
（ｉｉｉ）の場合は、融解ピークは観測されず、（Ａ）と（Ｂ）に由来する２つのＴｇが観測される。
（ｉｖ）の場合は、融解ピークと（Ａ）と（Ｂ）に由来する２つのＴｇが観測される。但し、Ｔｇが融解ピークに重なって観測できない場合もある。
【００３８】
（ｉ）〜（ｉｖ）のいずれの場合も本発明に含まれるが、透明性が高く、耐ソルベントクラック性に優れる観点から、（ｉ）と（ｉｉ）の場合が好ましい。なお、（ｉ）、（ｉｉｉ）の場合は融点が観測されないが、組成物を溶媒に溶かして溶液中で結晶化したり、溶融状態で（Ａ）の結晶化温度に保持して結晶化すると、融点が観測されるので、（Ａ）と（Ｂ）の混合物であることがわかる。
【００３９】
本発明の環状オレフィン系重合体組成物は、結晶性環状オレフィン系重合体（Ａ）と非晶性環状オレフィン系重合体（Ｂ）と所定割合で混合することにより、結晶性環状オレフィン系重合体（Ａ）が非晶性環状オレフィン系重合体（Ｂ）中に相溶または分散させることができ、高い透明性を維持しつつ、油脂などに対する限界応力が大幅に増大して、高い耐ソルベントクラック性を有するものである。従って、本発明の重合体組成物は、結晶性環状オレフィン系重合体（Ａ）と非晶性環状オレフィン系重合体（Ｂ）とからなるものであるのが好ましいが、本発明の効果が損なわれない範囲で他の樹脂を含有していてもよい。
【００４０】
他の樹脂としては、特に制限されず、例えば、ポリオレフィン樹脂、ポリエステル樹脂、アクリル樹脂などの公知の樹脂が挙げられる。他の樹脂の含有量は、重合体組成物全体に対して、通常０〜１重量％、好ましくは０〜０．５重量％である。
【００４１】
本発明の環状オレフィン系重合体組成物は、耐ソルベントクラック性に優れているため、後述するように、熱可塑性樹脂として広範な用途の成形材料として有用である。
【００４２】
（４）成形材料
本発明の成形材料は、本発明の環状オレフィン系重合体組成物を樹脂成分として含有することを特徴とする。
【００４３】
本発明の成形材料は、本発明の重合体組成物を樹脂成分として含有するものであるが、必要に応じて公知の添加剤を含有させることができる。
【００４４】
公知の添加剤としては、充填材、酸化防止剤、離型材、難燃剤、抗菌剤、木粉、カップリング剤、可塑剤、着色剤、滑剤、シリコンオイル、発泡剤、界面活性剤、光安定剤、滑剤や分散助剤、熱安定剤、紫外線吸収剤、帯電防止剤、分散剤、塩素捕捉剤、結晶化核剤、防曇剤、有機物充填材、中和剤、分解剤、金属不活性化剤、汚染防止材、熱可塑性エラストマー等が挙げられる。これらの添加剤は、単独であるいは２種以上を混合して用いることができる。
添加剤の添加量は、特に制限されず、本発明の効果を損なわない範囲で、添加する目的に応じて適宜定めることができる。
【００４５】
成形材料を製造する方法としては、本発明の環状オレフィン系重合体組成物及び必要に応じて添加する添加剤等とを混練りすることによりペレット状の成形材料を得る方法；適当な溶媒中で本発明の環状オレフィン系重合体組成物及び必要に応じて添加する添加剤等を混合し、溶媒を除去することにより成形材料を得る方法等が挙げられる。
【００４６】
混練は、単軸押出機、二軸押出機、バンバリーミキサー、ニーダー、フィーダールーダー等の溶融混練機等を用いることができる。混練り温度は、２００〜４００℃の範囲であると好ましく、２４０〜３５０℃の範囲であるとより好ましい。また、混練りするに際しては、各成分を一括添加して混練りしても、数回に分けて添加しながら混練りしてもよい。
【００４７】
成形材料は、公知の成形手段、例えば射出成形法、圧縮成形法、押出成形法等を用いて成形体にすることができる。成形体の形状は用途に応じて適宜選択できる。
【００４８】
得られる成形体の用途としては特に限定されないが、光ディスク、光学レンズ、プリズム、光拡散板、光カード、光ファイバー、光学ミラー、液晶表示素子基板、導光板、偏光フィルム、位相差フィルム等の光学材料；液体、粉体、又は固体薬品の容器（注射用の液体薬品容器、アンプル、バイアル、プレフィルドシリンジ、輸液用バッグ、密封薬袋、プレス・スルー・パッケージ、固体薬品容器、点眼薬容器等）、サンプリング容器（血液検査用サンプリング試験管、薬品容器用キャップ、採血管、検体容器等）、医療器具（注射器等）、医療器具等の滅菌容器（メス用、鉗子用、ガーゼ用、コンタクトレンズ用等）、実験・分析器具（ビーカー、シャーレ、フラスコ、試験管、遠心管等）、医療用光学部品（医療検査用プラスチックレンズ等）、配管材料（医療用輸液チューブ、配管、継ぎ手、バルブ等）、人工臓器やその部品義（歯床、人工心臓、人造歯根等）等の医療用器材；
【００４９】
ボトル、リターナブルボトル、哺乳瓶、フィルム、シュリンクフィルム等の食品用容器；処理用又は移送用容器（タンク、トレイ、キャリア、ケース等）、保護材（キャリアテープ、セパレーション・フィルム等）、配管類（パイプ、チューブ、バルブ、流量計、フィルター、ポンプ等）、液体用容器類（サンプリング容器、ボトル、アンプルバッグ等）の電子部品処理用器材；被覆材（電線用、ケーブル用等）、民生用・産業用電子機器匡体（複写機、コンピューター、プリンター、テレビ、ビデオデッキ、ビデオカメラ等）、構造部材（パラボラアンテナ構造部材、フラットアンテナ構造部材、レーダードーム構造部材等）等の電気絶縁材料；
【００５０】
一般回路基板（硬質プリント基板、フレキシブルプリント基板、多層プリント配線板等）、高周波回路基板（衛星通信機器用回路基板等）等の回路基板；透明導電性フィルム（液晶基板、光メモリー、面発熱体等）の基材；半導体封止材（トランジスタ封止材、ＩＣ封止材、ＬＳＩ封止材、ＬＥＤ封止材等）、電気・電子部品の封止材（モーター封止材、コンデンサー封止材、スイッチ封止材、センサー封止材等）の封止材；ルームミラーやメーター類のカバー等自動車用内装材料；ドアミラー、フェンダーミラー、ビーム用レンズ、ライト・カバー等自動車用外装材料；等が挙げられる。
【実施例】
【００５１】
以下、実施例、および比較例を挙げて、本発明をさらに具体的に説明する。但し、本発明は、以下の実施例に何ら限定されるものではない。実施例中の部および％は、特に断りのない限り重量基準である。実施例および比較例中の試験および評価は以下の方法で行った。
【００５２】
（１）重合体の重量平均分子量（Ｍｗ）および数平均分子量（Ｍｎ）は、テトラヒドロフラン、またはクロロホルムを溶媒とするゲル・パーミエーション・クロマトグラフィー（ＧＰＣ）によるポリスチレン換算値として測定した。
（２）重合体の共重合比と水素化率は、１Ｈ−ＮＭＲ測定により求めた。
（３）融点（Ｔｍ）とガラス転移温度（Ｔｇ）は、示差走査熱量計（ＤＳＣ）を用い、１０℃／分で昇温して測定した。
（４）油脂に対する限界応力は、以下の方法で測定した。後述するポリマーサンプルを用いて２００〜２８０℃で熱プレス後、急冷して成形した１０ｍｍ×１００ｍｍ×１ｍｍの試験片を、断面が長径２００ｍｍ、単径８０ｍｍの楕円形の、高さｌ０ｍｍの楕円柱を同形に４等分した治具の曲面に固定して、室温でサラダ油に１時間浸潰した後に、クラックの発生した位置から限界応力を計算した。
【００５３】
［製造例１］結晶性環状オレフィン系重合体（Ａ）の合成
窒素置換した撹拌機付きオートクレーブに、７０％ノルボルネン／トルエン溶液３５．７部と１−ヘキセン０．０４８部、シクロヘキサン４９．３部を加えて撹拌した。続いてビス（トリシクロヘキシルホスフィン）ベンジリジンルテニウム（ＩＶ）ジクロリド０．０２２部を８．６部のトルエンに溶解した溶液を加えて、６０℃で３０分間撹拌した。
得られた重合溶液の１部をサンプリングして分子量を測定したところ、Ｍｎ＝１０９，２００、Ｍｗ＝１９５，４００であった。
【００５４】
さらに、重合溶液にエチルビニルエーテル０．０１９部を加えて撹拌した後、水素圧力１．０ＭＰａ、１５０℃で２０時間水素化反応を行った。反応溶液を大量のイソプロパノールに注いでポリマーを完全に析出させ、ろ別洗浄後、４０℃で２４時間減圧乾燥し、３４部の重合体水素化物を得た。
得られたノルボルネン開環重合体水素化物は、室温ではテトラヒドロフランとクロロホルムに溶解しないため、ＧＰＣの測定を行うことができなかった。１Ｈ−ＮＭＲ測定において、重合体主鎖中の炭素−炭素二重結合由来のピークは観測されず、主鎖水素化率は９９％以上であった。融点（Ｔｍ）＝１４２℃（融解熱（ΔＨ）＝５２Ｊ／ｇ）であった。
【００５５】
［製造例２］結晶性環状オレフィン系重合体（Ａ）の合成
窒素置換した撹拌機付きオートクレーブに、タングステン（フェニルイミド）テトラクロリド・ジエチルエーテル０．０６０部とシクロヘキサン１．０部を添加した。さらにジエチルアルミニウムエトキシド０．０４７部をヘキサン０．５０部に溶解した溶液を添加して、室温にて３０分撹拌した。得られた混合物に、ジシクロペンタジエン７．５部、シクロヘキサン２７．０部、１−オクテン０．３部を添加し、５０℃で３時間重合反応を行った。
【００５６】
得られた重合溶液の一部をサンプリングして分子量を測定したところ、Ｍｎ＝１０，３００、Ｍｗ＝２８，０００であった。
【００５７】
さらに、重合溶液にビス（トリシクロヘキシルホスフィン）ベンジリジンルテニウム（ＩＶ）ジクロリド０．０４７部及びエチルビニルエーテル１．１部をシクロヘキサン３５．０部に溶解した水素化触媒溶液を添加し、水素圧１．０ＭＰａ、１６０℃で２０時間水素化反応を行った。反応溶液を大量のイソプロパノールに注いでポリマーを完全に析出させ、ろ別洗浄後、４０℃で２４時間減圧乾燥し、７．５部の重合体水素化物を得た。
【００５８】
得られたノルボルネン開環重合体水素化物は、室温ではテトラヒドロフランとクロロホルムには溶解しないため、ＧＰＣの測定を行うことができなかった。１Ｈ−ＮＭＲ測定においては、炭素−炭素二重結合由来のピークは観測されず、水素化率は９９％以上であった。開環重合体水素化物のラセモ・ダイアッドの割合は、８０％であった。Ｔｍ＝２７２℃（ΔＨ＝５１Ｊ／ｇ）であった。
【００５９】
［製造例３］非晶性環状オレフィン系重合体（Ｂ）の合成
７０％ノルボルネン／トルエン溶液３５．７部、１−ヘキセン０．０４８部、シクロヘキサン４９．３部を、それぞれ９−エチルテトラシクロ[６．２．１．１３，６．０２，７]ドデカ−４−エン２５．０部、１−ヘキセン０．１７部、シクロヘキサン６５．０部に変更した以外は、製造例１と同様にして重合し、さらに水素化して開環重合体水素化物を得た。
【００６０】
得られた開環重合体は、Ｍｎ＝１４，６００、Ｍｗ＝３１，２００であり、開環重合体水素化物は、Ｍｎ＝２３，１００、Ｍｗ＝４４，４００であった。１Ｈ−ＮＭＲ測定において、重合体主鎖中の炭素−炭素二重結合由来のピークは観測されず、主鎖水素化率は９９％以上であった。ガラス転移温度（Ｔｇ）＝１３８℃であり、融点は観測されなかった。
【００６１】
［実施例１］
製造例１で得た結晶性環状オレフィン系重合体１６部と、製造例３で得た非晶性環状オレフィン系重合体６４部とをシクロヘキサン１２００部に加え、６０℃に加熱しながら撹拌して溶解させた。このポリマー溶液を大過剰のイソプロパノール中に滴下し、析出物をろ取して回収し、８０℃で一昼夜真空乾燥して、粉末状のポリマーサンプルを得た。
【００６２】
このポリマーサンプルを１０ｍｍ×ｌ００ｍｍ×１ｍｍの型内で２００℃で熱プレスして限界応力測定用平板１を作製した。平板１は透明であった。平板１の一部を採取して（採取したサンプルをサンプル１とする）ＤＳＣ測定を行ったところ、Ｔｍ＝１３８℃（ΔＨ＝９．５Ｊ／ｇ）であり、Ｔｇは観測できなかった。また、サンプル１のサラダ油に対する限界応力は、１２８ｋｇｆ／ｃｍ２であった。
【００６３】
［実施例２］
製造例２で得た結晶性環状オレフィン系重合体３２部と、製造例３で得た非晶性環状オレフィン系重合体４８部とをシクロヘキサン１２００部に加え、６０℃に加熱しながら撹拌して溶解させた。溶液は完全に溶解せず、白濁した状態であった。このポリマー溶液を大過剰のイソプロパノールに滴下した。得られた析出物をろ取して回収後、８０℃で一昼夜真空乾燥して、粉末状のポリマーサンプルを得た。
【００６４】
このポリマーサンプルを１０ｍｍ×１００ｍｍ×ｌｍｍの型内で２８０℃で熱プレスして限界応力測定用平板２を作製した。平板２は透明であった。平板２の一部を採取して（採取したサンプルをサンプル２とする）ＤＳＣ測定を行ったところ、Ｔｇ＝１１５℃であり、Ｔｍは観測できなかった。また、サンプル２のサラダ油に対する限界応力を測定したが、クラックは発生せず、限界応力は１８６ｋｇｆ／ｃｍ２以上であった。
【００６５】
［比較例１］
製造例１で得た結晶性環状オレフィン系重合体を、実施例１と同様にして、２００℃で熱プレスして限界応力測定用平板３を作製した。平板３は白色で透明性は全くなかった。平板３の一部を採取して（採取したサンプルをサンプル３とする）ＤＳＣ測定を行ったところ、Ｔｍ＝１４２℃（ΔＨ＝５２Ｊ／ｇ）であり、Ｔｇは観測できなかった。また、サンプル３のサラダ油に対する限界応力を測定したが、クラックは発生せず、限界応力は１８６ｋｇｆ／ｃｍ２以上であった。
【００６６】
［比較例２］
製造例３で得られた非晶性環状オレフィン系重合体を、実施例１と同様にして、２００℃で熱プレスして限界応力測定用平板４を作製した。平板４は透明であった。平板４の一部を採取して（採取したサンプルをサンプル４とする）ＤＳＣ測定を行ったところ、Ｔｇ＝１３８℃でありＴｍは観測できなかった。また、サンプル４のサラダ油に対する限界応力は５６ｋｇｆ／ｃｍ２であった。